(57)【要約】  本発明は、少なくとも１つのＣ２−Ｃ６アルコール又はポリアルコール前駆体からの温熱方法によって熱分解炭素を形成する工程を含む熱分解炭素の製造方法に関する。
2021500295.tif 000002
【特許請求の範囲】
【請求項１】
少なくとも１つのＣ２−Ｃ６アルコール又はポリアルコールの前駆体からの温熱方法によって熱分解炭素を形成する工程を含む熱分解炭素の製造方法であって、前記前駆体がエタノール又はＣ３アルコール又はポリアルコールであり、エタノールが前駆体として使用される場合、温熱中に１２５０℃〜１３２５℃の温度を課すことによって粗層状熱分解炭素が得られる、方法。
【請求項２】
前駆体がアルコール又は脂肪族ポリアルコールである、請求項１に記載の方法。
【請求項３】
前駆体がプロパノールである、請求項１又は２に記載の方法。
【請求項４】
粗層状熱分解炭素が、温熱中に１２２０℃〜１２５０℃の温度を課すことにより得られる、請求項３に記載の方法。
【請求項５】
前駆体がエタノールである、請求項１又は２に記載の方法。
【請求項６】
少なくとも以下の工程、
請求項１〜５のいずれか一項に記載の方法を実行することにより、基材の表面に熱分解炭素コーティングを形成する工程
を含む、基材をコーティングする方法。
【請求項７】
少なくとも以下の工程、
請求項１〜５のいずれか一項に記載の方法を実行することにより、繊維プリフォームの孔に熱分解炭素マトリックスを形成する工程
を含む、繊維プリフォームを高密度化する方法。
【発明の詳細な説明】
【技術分野】
【０００１】
シクロヘキサンなどの炭化水素前駆体から熱分解炭素を形成するために、温熱（ｃａｌｅｆａｃｔｉｏｎ）技術を使用することが知られている。
【０００２】
特に、液体状態のシクロヘキサンの浴に基材を含浸し、この基材を前駆体の分解温度より高い温度に加熱することによる温熱によってこの基材の外面上に熱分解炭素コーティングを堆積させることが可能である。
【０００３】
液体は、高温の表面と接触すると気化し、「温熱膜」と呼ばれる気体の膜を形成する。基材が前駆体の分解温度を超えて加熱されると、温熱膜に含まれる蒸気が分解し、基材の表面と気相との間の不均一反応によって堆積物が形成される。
【０００４】
しかしながら、形成された熱分解炭素の微細構造を制御すること、及び既知の温熱技術が使用される場合に均質な微細構造を得ることは比較的困難である。より具体的には、粗層状タイプの熱分解炭素の制御された製造は、比較的困難な場合がある。さらに、従来技術での温熱によって得られた熱分解炭素は、亀裂などの構造上の欠陥を有する可能性があり、その存在の程度は低減されるべきである。
【０００５】
別の問題は、既知の温熱前駆体が一般に再生不可能な資源（例えば、油）に由来することである。これにより、最終的にはこれらの化合物の利用可能性の問題及び環境への悪影響につながる可能性がある。
【発明の概要】
【課題を解決するための手段】
【０００６】
本発明は、前述の欠点を解決することを目的とし、少なくとも１つのＣ２−Ｃ６アルコール又はポリアルコール前駆体からの温熱方法によって熱分解炭素を形成する工程を含む熱分解炭素の製造方法に関する。
【０００７】
「アルコール」は、単一のアルコール官能基を有する化合物を意味する。「ポリアルコール」とは、いくつかのアルコール官能基を有する化合物を意味する。
【０００８】
Ｃ２−Ｃ６アルコール又はポリアルコール前駆体の使用は、均質で制御された微細構造を有し、従来技術と比較して構造上の欠陥が少ない熱分解炭素を得ることを可能にする。より正確には、この前駆体は、温熱中に課される温度に従って、所定の微細構造を有する熱分解炭素を選択的に得ることを可能にする。上記で記載の前駆体の使用は、温熱中に表面が加熱される温度を変化させることにより、この処理された表面上に形成される熱分解炭素について得られる微細構造を調整することを可能にする。
【０００９】
さらに、ここで考慮されるアルコール又はポリアルコールは、大量に利用可能であり、再生可能な資源から得ることができる化合物であり、したがって、上記で記載の前駆体は、既知の前駆体よりも大きな利用可能性を与える。
【００１０】
一実施形態では、前駆体は脂肪族アルコール又はポリアルコールである。
【００１１】
一実施形態では、前駆体は、Ｃ２又はＣ３アルコール又はポリアルコールである。
【００１２】
Ｃ２又はＣ３前駆体の使用が有利であるが、それは、温熱中に課される温度を変化させることにより、熱分解炭素のすべての既存の微細構造へのアクセスを可能にし、したがって、特に、粗層状タイプの熱分解炭素を制御された方法で得ることができるからである。特に、前駆体は、Ｃ２アルコール又はジオールであり得る。前駆体はエタノール又はプロパノールであってよい。
【００１３】
上記で記載の前駆体から形成された熱分解炭素は、様々な用途で使用することができる。
【００１４】
したがって、本発明はまた、少なくとも以下の工程、
−上記で記載のような方法を実行することにより、基材の表面に熱分解炭素コーティングを形成する工程
を含む、基材をコーティングする方法に関する。
【００１５】
代替的に、本発明はさらに、少なくとも以下の工程、
−上記で記載のような方法を実行することにより、繊維プリフォームの孔に熱分解炭素マトリックスを形成する工程
を含む、繊維プリフォームを高密度化する方法に関する。
【００１６】
本発明のさらなる特徴及び利点は、添付の図１及び図２を参照して、非限定的な以下の説明から明らかになる。
【図面の簡単な説明】
【００１７】
【図１】本発明に従う方法の例として得られた複数の熱分解炭素堆積物の偏光光学顕微鏡による観察を示す図である。
【図２】本発明に従う方法の例として得られた複数の熱分解炭素堆積物の偏光光学顕微鏡による観察を示す図である。
【発明を実施するための形態】
【００１８】
熱分解炭素は、前駆体Ｃ２−Ｃ６アルコール又はポリアルコールからの温熱によって形成される。特に、熱分解炭素マトリックスは、繊維プリフォームの孔に形成されてもよく、又は熱分解炭素コーティングは、基材の外面に形成されてもよい。
【００１９】
この場合、高密度化される繊維プリフォーム又はコーティングされる基材は、アルコール又はポリアルコール前駆体を含む液体浴に含浸される。次いで、プリフォーム又は基材は、例えば誘導によって加熱される。加熱されたプリフォーム又は基材と接触すると、前駆体は気化して温熱膜を形成し、その内部で分解して熱分解炭素堆積物を形成し、マトリックス又はコーティングを形成する。
【００２０】
アルコール又はポリアルコールは、直鎖、分岐鎖又は環状鎖を有し得る。一例によれば、前駆体は、アルコール又は脂肪族ポリアルコールであってよい。
【００２１】
一実施形態では、前駆体は、エタノール、エチレングリコール、プロパノール、グリセロール、ブタノール、ペンタノール、ヘキサノール、シクロプロパノール、シクロブタノール、シクロペンタノール、シクロヘキサノール、フェノール又はこれらの化合物の混合物から選択される。本発明者らはまた、他の分子が、温熱方法によって熱分解炭素を形成するための有用な前駆体として使用され得ることを見出した。このように、前駆体は、メタノール又はエーテル、例えば、エトキシエタン又はメトキシプロパンであり得る。
【００２２】
一実施形態では、アルコール又はポリアルコールは、Ｃ２−Ｃ４アルコール又はポリアルコールである。アルコール又はポリアルコールは、Ｃ２又はＣ３アルコール又はポリアルコールであることができる。特に、前駆体はエタノール又はプロパノールである。
【００２３】
温熱方法の間、所望の微細構造の熱分解炭素を得るために、プリフォーム又は基材に所定の温度が課される。
【００２４】
Ｃ２−Ｃ６アルコール又はポリアルコール前駆体を温熱中に使用する場合、第１の温度を課すと、第１の微細構造を有する熱分解炭素が選択的に形成され、第１とは異なる第２の温度を課すと、第１とは異なる第２の微細構造を有する熱分解炭素が選択的に形成される。形成される熱分解炭素の所望の用途に応じて、ある熱分解炭素の微細構造を別の熱分解炭素よりも優先することが望ましい場合がある。
【００２５】
例として、エタノールが前駆体として使用される場合、
−アモルファス熱分解炭素は、温熱中に１０５０℃〜１１５０℃の温度を課すことにより得られる、
−暗層状熱分解炭素は、温熱中に１１７５℃〜１２２５℃の温度を課すことにより得られる、
−粗層状熱分解炭素は、温熱中に１２５０℃〜１３２５℃の温度を課すことにより得られる、
−平滑な層状熱分解炭素は、温熱中に１３５０℃〜１４２５℃の温度を課すことにより得られる。
【００２６】
Ｃ２前駆体が使用される場合、温熱中に課される温度に従って熱分解炭素の微細構造を調整できるだけでなく、制御された方法で粗層状熱分解炭素を得ることも可能であることに留意すべきである。
【００２７】
例として、前駆体としてプロパノールが使用される場合、
−アモルファス熱分解炭素は、温熱中に１０５０℃〜１１５０℃の温度を課すことにより得られる、
−暗層状熱分解炭素は、温熱中に１１７５℃〜１２２０℃の温度を課すことにより得られる、
−粗層状熱分解炭素は、温熱中に１２２０℃〜１２５０℃、例えば１２３０℃〜１２５０℃の温度を課すことにより得られる、
−平滑な層状熱分解炭素は、温熱中に１２７５℃〜１４２５℃の温度を課すことにより得られる。
【００２８】
Ｃ３前駆体が使用される場合、温熱中に課せられる温度に従って熱分解炭素の微細構造を調整するだけでなく、制御された方法で粗層状熱分解炭素を得ることも可能であることに留意すべきである。
【００２９】
例として、ブタノールが前駆体として使用される場合、
−アモルファス熱分解炭素は、温熱中に１０５０℃〜１１５０℃の温度を課すことにより得られる、
−平滑な層状熱分解炭素は、温熱中に１１７５℃〜１２２５℃の温度を課すことにより得られる。
【００３０】
例として、ペンタノールが前駆体として使用される場合、
−暗層状熱分解炭素は、温熱中に１０５０℃〜１２２５℃の温度を課すことにより得られる、
−平滑な層状熱分解炭素は、温熱中に１２７５℃〜１４２５℃の温度を課すことにより得られる。
【００３１】
例として、ヘキサノールを前駆体として使用される場合、
−暗層状熱分解炭素は、温熱中に１０５０℃〜１２２５℃の温度を課すことにより得られる、
−平滑な層状熱分解炭素は、温熱中に１２７５℃〜１４２５℃の温度を課すことにより得られる。
【００３２】
本発明による試験例の結果の偏光光学顕微鏡観察を図１に提供する。
【００３３】
図１に対応する試験は、基材Ｓ上に熱分解炭素の４つの層Ｃ１、Ｃ２、Ｃ３及びＣ４を温熱により連続的に堆積することで構成された。
【００３４】
エタノールを使用して、熱分解炭素前駆体として層Ｃ１〜Ｃ４のそれぞれを形成した。層Ｃ１〜Ｃ４のそれぞれを形成する場合、温熱中に異なる温度が課された。
【００３５】
したがって、層Ｃ１は、４９分間、１１００℃の温熱中の温度を課すことによって得られた。層Ｃ１は、アモルファス熱分解炭素層であり、偏光光学顕微鏡で観察した場合、７．３２μｍの厚さ及び１．４°の消光角を有していた。
【００３６】
層Ｃ２は、１９分間、１２００℃の温熱中の温度を課すことによって得られた。層Ｃ２は、暗層状熱分解炭素層であり、偏光光学顕微鏡で観察した場合、８．２１μｍの厚さ及び４．２°の消光角を有していた。
【００３７】
層Ｃ３は、７分間、１３００℃の温熱中の温度を課すことによって得られた。層Ｃ３は、粗層状熱分解炭素層であり、偏光光学顕微鏡で観察した場合、７．３６μｍの厚さ及び２１．７°の消光角を有していた。
【００３８】
層Ｃ４は、２分１２秒間、１４００℃の温熱中の温度を課すことによって得られた。層Ｃ４は平滑な層状熱分解炭素層であり、偏光光学顕微鏡で観察した場合に９．０２μｍの厚さ及び８．４°の消光角を有していた。
【００３９】
他の試験は、前駆体としてエタノールを使用して行われた。図２に示す試験は、基材Ｓ上の５つの熱分解炭素層Ｃ１１、Ｃ２１、Ｃ３１、Ｃ４１、及びＣ５１の連続的な温熱堆積からなっていた。
【００４０】
結果として得られる熱分解炭素の微細構造を変化させるために、これらの５つの層の堆積の間に、温熱中に課せられる温度が調整された。
【００４１】
したがって、層Ｃ１１及びＣ５１は、１３分３９秒間、１２００℃の温熱中の温度を課すことによって得られた。層Ｃ１１及びＣ５１は、厚さ５μｍの暗層状熱分解炭素層であった。
【００４２】
層Ｃ２１及びＣ４１は、５分３９秒間、１３００℃の温熱中の温度を課すことによって得られた。層Ｃ２１及びＣ４１は、厚さ４．５μｍの粗層状熱分解炭素層であった。
【００４３】
層Ｃ３１は、１分３４秒間、１４００℃の温熱中の温度を課すことによって得られた。層Ｃ３１は平滑な層状熱分解炭素層であり、厚さは４μｍであった。
【００４４】
ここで、使用することができる繊維プリフォーム及び基材の詳細について説明する。
【００４５】
繊維プリフォームは、耐火性糸、例えばセラミック若しくは炭素糸、又はセラミック及び炭素糸の混合物を含んでいてもよい。セラミック糸は、例えば、炭化ケイ素糸又は耐火性酸化物糸、例えばアルミナから選択されてもよい。
【００４６】
例として、プリフォームは、「Ｎｉｃａｌｏｎ」、「Ｈｉ−Ｎｉｃａｌｏｎ」、又は「Ｈｉ−Ｎｉｃａｌｏｎ  Ｔｙｐｅ  Ｓ」の名前で日本企業ＮＧＳによって供給される炭化ケイ素糸から形成することができる。プリフォームは、Ｎｅｘｔｅｌという名前で３Ｍから提供されたアルミナワイヤから形成できる。このプリフォームを形成するために使用できる炭素糸は、例えば、ＴｏｒａｙからＴｏｒａｙｃａＴ３００  ３Ｋとして供給されている。
【００４７】
繊維プリフォームは、少なくとも１つの織物操作から得られる。繊維プリフォームは、得られるべき部品の繊維強化を構成することを目的としている。繊維プリフォームは、特に、多層又は多次元織り、例えば三次元、３Ｄ直交、３Ｄ極性又は４Ｄによって得ることができる。
【００４８】
「三次元織り」又は「３Ｄ織り」は、少なくともいくつかの縦糸が複数の横糸層にわたって横糸を結合する織り方として理解されるべきである。このテキストでは、縦糸及び横糸の役割を逆にすることが可能であり、特許請求の範囲でもカバーされていると見なされるべきである。
【００４９】
繊維プリフォームは、例えば、マルチサテン織り、すなわち横糸のいくつかの層で三次元織りにより得られた布地を有していてもよく、各層の基本織りは、従来のサテンタイプの織りと同等であるが織りの特定の点では横糸の層と共に結合する。代替的に、繊維プリフォームはインターロック織りを有してもよい。「インターロック織り又はインターロック布地」とは、縦糸の各層が横糸のいくつかの層と連結し、同じ縦カラムのすべての糸は織りの平面内で同じ動きをする３Ｄ織りを意味する。繊維プリフォームを形成するために使用できる多層織りの異なるモードは、ＷＯ２００６／１３６７５５に記載されている。
【００５０】
最初に二次元布地又は一方向ウェブなどの繊維織物を形成し、そのような繊維織物を型にドレープすることにより繊維プリフォームを得ることも可能である。これらの織物は、例えば、糸を縫う又は埋め込むことによって一緒に結合して、繊維プリフォームを形成することができる。
【００５１】
繊維プリフォームを形成する糸は、熱分解炭素マトリックスの形成前にコーティングされてもよく又はされなくてもよい。
【００５２】
特に、糸は、単層又は多層の中間相でコーティングすることができる。この中間相は、熱分解炭素（ＰｙＣ）、窒化ホウ素（ＢＮ）、シリコンをドープした窒化ホウ素（ＢＮＳｉ）（シリコンの質量割合は５％〜４０％（残りは窒化ホウ素である））又はホウ素をドープした炭素（ＢＣ、５原子％〜２０原子％のＢ、残りはＣである）の少なくとも１つの層を含んでいてもよい。
【００５３】
ここでの中間相の役割は、複合材料の脆弱性を少なくすることであり、これにより、マトリックス内で伝播した後に中間相に到達する可能性のある亀裂の偏向が促進され、このような亀裂による糸の破断を防止又は遅延する。
【００５４】
中間相の厚さは、１０ｎｍ〜１０００ｎｍ、例えば１０ｎｍ〜１００ｎｍであることができる。中間相は、それ自体既知の方法で、既に形成されたプリフォームの糸に化学気相含浸によって形成することができる。代替的に、中間相は、プリフォームを形成する前に糸に化学気相蒸着によって形成され、次いで、このようにしてコーティングされた糸からプリフォームを形成することができる。
【００５５】
一例によれば、前駆体からの熱分解炭素マトリックスの形成前に、繊維プリフォームを部分的に高密度化することができることに留意されたい。この予備高密度化は、それ自体既知の方法で行うことができる。繊維プリフォームは、炭素又はセラミック材料の予備高密度化段階によって予備高密度化できる。この場合、予備高密度化されたプリフォームの残留孔は、全体的又は部分的に、前駆体から形成された熱分解炭素マトリックスによって満たされる。代替的に、得られる複合材料部品のマトリックスは、アルコール又はポリアルコール前駆体から得られる熱分解炭素マトリックスによって一体的に形成される。後者の場合、繊維プリフォームは予備高密度化されていない。
【００５６】
前駆体Ｃ２−Ｃ６のアルコール又はポリアルコールからの温熱方法によって形成されたマトリックスは、繊維プリフォームの初期の孔の少なくとも５０％、又は少なくとも７５％を占め得る。プリフォームの初期の孔は、高密度化工程が実行される前のプリフォームによって示される孔に対応する。
【００５７】
基材の外面に熱分解炭素コーティングを形成する場合は、本発明の範囲を超えない。この場合、コーティングされた部品が得られ、これは、基材と、アルコール又はポリアルコール前駆体からその上に形成された熱分解炭素コーティングとを含む。
【００５８】
コーティングされた基材は、セラミックマトリックス複合材料又は炭素マトリックス複合材料などの既に高密度化された複合材料で作られた部品であることができる。代替的に、コーティングされた基材は、モノリシック耐火材料、セラミック又は炭素のブロックであることができる。
【００５９】
「・・・〜・・・（ｂｅｔｗｅｅｎ・・・ａｎｄ・・・）」という表現は、境界を含むと理解されるべきである。
【図１】
2021500295.tif 000003
【図２】
2021500295.tif 000004
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
少なくとも１つのＣ２−Ｃ６アルコール又はポリアルコールの前駆体からの温熱方法によって熱分解炭素を形成する工程を含む熱分解炭素の製造方法であって、前記前駆体がエタノールであり、温熱中に１２５０℃〜１３２５℃の温度を課すことによって粗層状熱分解炭素が得られる、方法。
【請求項２】
少なくとも以下の工程、
請求項１に記載の方法を実行することにより、基材の表面に熱分解炭素コーティングを形成する工程
を含む、基材をコーティングする方法。
【請求項３】
少なくとも以下の工程、
請求項１に記載の方法を実行することにより、繊維プリフォームの孔に熱分解炭素マトリックスを形成する工程
を含む、繊維プリフォームを高密度化する方法。
【国際調査報告】
2021500295.tif 000005
2021500295.tif 000006
2021500295.tif 000007
2021500295.tif 000008
2021500295.tif 000009
2021500295.tif 000010